СИСТЕМА БРОНЕПАНЕЛИ НА ОСНОВЕ ЦЕМЕНТА

1. Система цементной бронепанели, включающая
раму;
взрывоустойчивую цементную панель, установленную на раму, при этом
взрывоустойчивая цементная бронепанель включает:
цементное ядро, включающее сплошную фазу, получаемую в результате отверждения водной смеси, включающей
25-45 вес.% неорганического цементного вяжущего,
при отсутствии кварцевой муки,
35-65 вес.% неорганического минерального наполнителя с размером частиц от около 150 до 450 мкм,
5-15 вес.% пуццоланового наполнителя со средним размером частиц менее чем или равным 50 мкм,
0,25-5,0 вес.% самовыравнивающего агента на основе поликарбоксилата и
6-12 вес.% воды, и
покрывающий слой, прикрепленный, по меньшей мере, к одной поверхности отвержденной сплошной фазы.
2. Панель по п.1, отличающаяся тем, что цементное ядро включает армирующее волокно в количестве от около 0,5 до 6,0% объема цементного ядра, равномерно распределенное в сплошной фазе перед отверждением сплошной фазы.
3. Система по п.1, отличающаяся тем, что цементная панель после отверждения имеет прочность при сжатии более чем от около 25000 до 30000 psi.
4. Система по п.1, отличающаяся тем, что покрывающий слой представляет собой армированный стекловолокном пластик.
5. Система по п.1, отличающаяся тем, что прочность при сжатии после 1 дня отверждения составляет менее чем от около 2000 до 4000 psi, а прочность при сжатии увеличивается до более чем около 20 ООО psi после 28 дней отверждения.
6. Система по п.1, отличающаяся тем, что весовое соотношение пуццоланового наполнителя к неорганическому цементному вяжущему составляет от около 0,05 до 0,30:1,0.
7. Система по п.1, отличающаяся тем, что весовое соотношение неорганического минерального наполнителя к общему весу неорганического цементного вяжущего и пуццоланового наполнителя составляет от около 0,75 до 1,50:1,0.
8. Система по п.1, отличающаяся тем, что весовое соотношение воды к общему весу сухих реактивных порошков неорганического цементного вяжущего и пуццоланового наполнителя составляет менее чем или равно около 0,35:1,0.
9. Система по п.1, отличающаяся тем, что пуццолановым наполнителем является кремнеземная пыль.
10. Система по п.1, отличающаяся тем, что сплошная фаза включает 0,75-2,5 вес.% поликарбоксилатного полиэфирного самовыравнивающего агента.
11. Система по п.1, отличающаяся тем, что покрывающий слой механически скреплен с цементным ядром.
12. Система по п.1, отличающаяся тем, что к раме прикреплены скобы, имеющие паз для принятия цементных панелей, уложенных в конструкцию, по меньшей мере, на одной поверхности металлической рамы.
13. Система по п.1, отличающаяся тем, что цементные панели имеют заранее просверленные отверстия для использования с механическими крепежными элементами для прикрепления панелей к конструкции рамы.
14. Система по п.4, отличающаяся тем, что цементные панели приклеены к конструкции рамы.
15. Система по п.1, отличающаяся тем, что включает указанную раму, первую указанную панель с одной стороны рамы, вторую указанную панель с противоположной стороны рамы, и заполняющий материал в полости в раме, образованной между первой и второй панелями.
16. Система по п.16, отличающаяся тем, что заполняющий материал выбирается из группы, включающей цемент, песок, пенобетон и легковесный заполнитель.
17. Система по п.1, отличающаяся тем, что включает более чем одну конструкцию рамы, и цементные панели прикреплены к противоположным сторонам конструкций рамы.
18. Система по п.1, отличающаяся тем, что конструкция рамы выполнена в форме металлических стоек, расположенных в форме настенной конструкции, а цементные бронепанели прикреплены, по меньшей мере, к одной стороне металлической конструкции рамы, для образования стены.
19. Система по п.1, отличающаяся тем, что сборная конструкция включает рамы, выполненные в виде стенда с перекрестными опорами, соединяющими конструкции рамы, и панель уложена в пазы, образованные скобами, прикрепленными к раме.
20. Система цементной бронепанели, включающая:
раму;
взрывоустойчивую цементную панель, установленную на раме, при этом
панель включает:
цементное ядро, включающее
сплошную фазу, получаемую в результате отверждения водной смеси, включающей 25-45 вес.% неорганического цементного вяжущего,
при отсутствии кварцевой муки, 35-65 вес.% неорганического минерального наполнителя с размером частиц от около 250 до 350 мкм,
5-15 вес.% пуццоланового наполнителя со средним размером частиц менее чем или равным 0,1 мкм,
1,0-1,25 вес.% самовыравнивающего агента на основе поликарбоксилата,
триэтаноламин в количестве от около 0,025 вес.% до около 0,075 вес.% от веса цементного вяжущего,
винную кислоту в количестве от около 0,40 вес.% до 0,60 вес.% от общего веса цементного вяжущего и пуццоланового наполнителя и 6-12 вес.% воды,
армирующее стекловолокно в количестве от около 3,0 до 3,5% объема цементного ядра, равномерно распределенное в сплошной фазе перед отверждением сплошной фазы, и
покрывающий слой армированного стекловолокном пластика, прикрепляемый, по меньшей мере, к одной поверхности отвержденной сплошной фазы.